(57)【特許請求の範囲】
【請求項１】
哺乳類対象者への埋込み用の抗生剤溶出性物品であって、前記物品が、構成マトリックスと、表面と、前記構成マトリックス全体にわたって、かつ前記表面にわたって均一に分配された抗菌性化合物とを備え、前記物品中の前記抗菌性化合物の濃度が、0.1%〜25%(質量/質量)の範囲であり、前記物品が、選択性レーザー焼結法、選択性レーザー溶融法、選択性加熱焼結法または電子線溶融法の１つによって製造され、ポリマー材料が、選定した抗生剤組成物と同時に沈着していることを特徴とする、抗生剤溶出性物品。
【請求項２】
前記ポリマー材料が、ポリ(メチルメタクリレート)、アクリロニトリル ブタジエン スチレン、ポリカーボネート、アクリロニトリル ブタジエン スチレン(１種以上)とポリカーボネート(１種以上)とのブレンド、ポリエーテルエーテルケトン、ポリエチレン、ポリアミド、ポリ乳酸、ポリフェニルスルホン、ポリスチレン、ナイロン、メチルメタクリレート、ポリラクチド、ポリグリコリド、ポリカプロラクトン、ポリ無水物、ポリアミン、ポリウレタン、ポリエステルアミド、ポリオルソエステル、ポリジオキサノン、ポリアセタール、ポリケタール、ポリカーボネート、ポリオルソカーボネート、ポリフォスファゼン、スクシネート、ポリ(リンゴ酸)、ポリ(アミノ酸)、ポリビニルピロリドン、ポリエチレングリコール、ポリヒドロキシセルロース、多糖類、キチン、キトサン、およびコポリマー、ブロックコポリマー、マルチブロックコポリマー、ポリエチレングリコール(PEG)とのマルチブロックコポリマー、ポリオール、ターポリマー、並びにこれらの混合物からなる群から選ばれる、請求項１に記載の抗生剤溶出性物品。
【請求項３】
前記抗生剤組成物が、アミノグリコシド、アゾール、β−ラクタム抗生剤、β−ラクタマーゼ阻害剤、セファロスポリン、クロラムフェニコール、クリンダマイシン、フシジン酸、グリコペプチド、マクロライド、メトロニダゾール、ムピロシン、ペニシリン、ポリエン、キノロン、リファマイシン、スルホンアミド；ドキシサイクリン、ミノサイクリン、及びチゲサイクリンを例とするテトラサイクリン類；トリメトプリム、並びに、これらの組合せの１種以上である、請求項１に記載の抗生剤溶出性物品。
【請求項４】
前記抗生剤組成物が、トブラマイシンおよび/またはゲンタマイシンおよび/またはバンコマイシンである、請求項１に記載の抗生剤溶出性物品。
【請求項５】
前記抗生剤溶出性物品に、殺菌性組成物を含む外側コーティングが備わっている、請求項１に記載の抗生剤溶出性物品。
【請求項６】
前記殺菌性コーティングが、銀ナノ粒子、亜鉛ピリチオンおよびカチオン性高分子殺菌剤の１種以上を含む、請求項５に記載の抗生剤溶出性物品。
【請求項７】
前記物品が、整形外科骨格コンポーネントである、請求項１に記載の抗生剤溶出性物品。
【請求項８】
前記ポリマー材料および前記抗生剤組成物と同時に、骨成長促進組成物が沈着している、請求項７に記載の抗生剤溶出性物品。
【請求項９】
前記骨成長促進組成物が、ヒアルロン酸、β−TCP組成物、Wntシグナル伝達経路調節用のSOST (スクレロスチン)拮抗薬、Wntシグナル伝達経路調節用のWise拮抗薬、Wntシグナル伝達経路調節用のLRP拮抗薬、(3−(((4−tert−ブチル−ベンジル)−(ピリジン−3−スルホニル)−アミノ)−メチル)−フェノキシ)−酢酸およびそのアナログ、7−[(4−ブチル−ベンジル)−メタンスルホニル−アミノ]−ヘプタン酸およびそのアナログ、7−{[2−(3,5−ジクロロ−フェノキシル)−エチル]−メタンスルホニル−アミノ}ヘプタン酸およびそのアナログ、並びに3−ベンゾチエピン誘導体からなる群から選ばれる、請求項８に記載の抗生剤溶出性物品。
【請求項１０】
前記抗生剤溶出性物品に、骨成長促進組成物を含む外側コーティングが備わっている、請求項７に記載の抗生剤溶出性物品。
【請求項１１】
前記骨成長促進組成物が、ヒアルロン酸、β−TCP組成物、Wntシグナル伝達経路調節用のSOST (スクレロスチン)拮抗薬、Wntシグナル伝達経路調節用のWise拮抗薬、Wntシグナル伝達経路調節用のLRP拮抗薬、(3−(((4−tert−ブチル−ベンジル)−(ピリジン−3−スルホニル)−アミノ)−メチル)−フェノキシ)−酢酸およびそのアナログ、7−[(4−ブチル−ベンジル)−メタンスルホニル−アミノ]−ヘプタン酸およびそのアナログ、7−{[2−(3,5−ジクロロ−フェノキシル)−エチル]−メタンスルホニル−アミノ}ヘプタン酸およびそのアナログ、並びに3−ベンゾチエピン誘導体からなる群から選ばれる、請求項１０に記載の抗生剤溶出性物品。
【請求項１２】
前記物品が、整形外科関節接合型関節置換コンポーネントである、請求項７に記載の抗生剤溶出性物品。
【請求項１３】
前記物品が、整形外科骨置換コンポーネントである、請求項７に記載の抗生剤溶出性物品。
【請求項１４】
前記物品が、埋込み型装置用の外側ハードシェルケーシングである、請求項１に記載の抗生剤溶出性物品。
【請求項１５】
前記物品が、心臓ペースメーカー、脊髄刺激装置、神経刺激装置、髄液中に薬剤を伝達するための髄腔内ドラッグポンプ、並びに化学療法薬および/または抗けいれん薬伝達用の輸液ポンプ、インシュリンポンプ、浸透圧ポンプ、およびヘパリンポンプの１種である、請求項１４に記載の抗生剤溶出性物品。
【請求項１６】
前記物品が、埋め込み型義歯または口内装置または歯牙交換コンポーネントである、請求項１に記載の抗生剤溶出性物品。
【請求項１７】
前記物品が、経皮皮膚表面処置装置である、請求項１に記載の抗生剤溶出性物品。
【請求項１８】
前記物品が、外傷処置装置である、請求項１に記載の抗生剤溶出性物品。
【請求項１９】
哺乳類対象者への埋込み用の抗生剤溶出性物品の製造方法であって、前記方法が、
選定したポリマー材料及び選定した抗菌性組成物の乾燥粉末ブレンドを、選択性レーザー焼結装置、選択性レーザー溶融装置、選択性加熱焼結装置、または電子線溶融装置の１つの１以上の供給シリンダー内に入れる工程と、
前記乾燥粉末ブレンドを有する前記装置のパーツシリンダー上に、粉末床を作り出す工程と、
前記粉末床中に前記物品を印刷する工程と
を含み、ここで、前記抗生剤溶出性物品が、構成マトリックスと、表面と、前記構成マトリックス全体にわたって、かつ前記表面にわたって均一に分配された抗菌性化合物とを備え、前記物品中の前記抗菌性化合物の濃度が、0.1%〜25%(質量/質量)の範囲であることを特徴とする、方法。
【請求項２０】
前記乾燥粉末ブレンドと同時に、骨成長促進組成物が印刷される、請求項１９に記載の方法。
【発明の詳細な説明】
【技術分野】
【０００１】
技術分野
本明細書において開示する種々の実施態様は、一般に、埋込み型医療機器に関する。さらに詳細には、本開示は、その構造全体に亘って且つその表面上に抗菌特性を付与した埋込み型医療機器に関する。
【背景技術】
【０００２】
背景
多くのタイプの医療機器が、患者体内への埋込み用に開発されている。例えば、歯科医がその患者に慣用的な義歯および/またはインプラントを施用して機能していないまたは欠失した歯と置換えることは一般的な実務となってきている。置換え義歯および/またはインプラントは、個々に、特定の前以って確認した部位に正確に設置するために設計し、製造することができる。心臓収縮の異常なまたは不規則な割合を有する患者が腹部領域内或いは腹部内の皮膚の下に設置したペースメーカー装置を有することはありふれたものとなっている。関節および/または骨格要素に影響を与える消耗性変性疾患を有する患者は、今や、患部組織を置換えの臀部コンポーネント、膝関節コンポーネント、肩部コンポーネント等のような人造人工インプラントで置換えることによって回復させた生活の質の大部分を有することができる。酷い骨折骨に由来する激しい外傷を患っている患者には、多くの場合、骨折固定板、固定具、ピン、鋲、脊髄管等を用いて、骨折骨セグメントを治癒過程の間中一緒に保持しおよび/または損傷または欠失骨格セグメントを置換える。しかしながら、これらのタイプの埋込み型機器は、全て、患者を、コロニー形成部位として機能する機器外表面に沿っておよび/または上記外表面上での設置後感染症のリスクにさらされる。特に問題なのは、埋込み機器の表面上での感染性生物膜の定着である。感染症のより重篤な症例は、取出しおよび取替えを必要とするインプラント内部構造コンポーネント中への微生物の浸透に由来する。
【０００３】
多くの対策が、埋込み医療機器の表面上およびその周辺において発症する設置後感染症を予防する試みにおいてなされている。例えば、抗菌性および/または抗真菌性添加剤を含む可撓性で弾力性のシリコーン系コーティングが、医療インプラントの外表面をインプラント製造時に包み込むために開発されている。そのようなコーティングは、典型的には、先ず、メチルトリメトキシシラン、メチルトリアセトキシシラン、テトラクロロシラン、ビニルトリメト−リルシラン、ガンマ−ウレイドプロピルトリメトキシシラン等を例とする適切なシリコーンをトルエン、ヘキサン、キシレン、テトラヒドロフラン、シクロヘキサノン等を例とする適切な溶媒中に溶解することによって製造する。次に、抗菌性化合物および/または抗真菌性化合物を、n−メチルピロリジノン、C1-12カルボン酸のアルキルエステル等を例とする適切な溶媒に溶解する。第三に、上記シラン溶液と上記抗菌性および/または抗真菌性溶液とを一緒に混合する。第四に、医療インプラントを上記の混合溶液中に浸漬し、次いで、取出し、包み込みインプラントを風乾させ、その後、約90℃にて1時間以下の時間ベーキングして上記コーティングを硬化させ且つ溶媒を完全に蒸発させる。そのような抗生剤包み込みインプラントは、その医療インプラントの埋込み後の組織との接触時に上記抗菌性および/または抗真菌性化合物を放出させることを目的とする。
【０００４】
もう１つの一般的な試みは、抗菌性化合物および/または薬物を製造中のポリマー材料を含むインプラント中に取込ませて、上記抗菌性化合物を上記インプラントからその周辺に溶出するようにすることである。これらのタイプのインプラントは、一般に、薬物溶出性インプラントと称する。数種のそのようなインプラントは、選定したポリマー材料を可溶化するのに使用する１種以上の溶媒に上記抗菌性化合物を溶解することによって製造する。上記可溶化ポリマー材料と抗菌性化合物を一緒に混合し、次いで、上記材料と化合物が固化する形に注入し調剤し、その後、最終インプラントに仕上げる。他の対処法は、先ずインプラントを製造し、次いで、１個以上の凹部おまた隙間を外表面上の選定した位置に作り出し、その後、上記凹部および/または隙間を薬物伝達マトリックス(このマトリックスは少なくとも半硬化させることが可能である)で満たすことを含む。その後、上記薬物を上記マトリックスから一定期間に亘って溶出させる。ある種のインプラントの組合せ、例えば、大腿骨コンポーネント、脛骨トレー、脛骨挿入物および膝蓋骨完全臀部交換または完全膝交換パッケージを含む“丸剤”と“ソケット”との組合せにおいては、上記薬物伝達マトリックスを１種以上のコンポーネントの重量荷担面中に取込んで、その薬物が、２種以上のインプラントコンポーネントがそれらコンポーネント通常の関節作用中に互いに擦り合うときに生ずる摩擦力によって放出し得るようにする。他のインプラント薬物溶出対処法は、そのインプラントの内部構造中に貯蔵器円柱(reservoirs cast)を有することである。各貯蔵器を、インプラントの患者への設置前に、薬物溶液で満たす。ある種のインプラントは、予防計画の下に或いは感染を検出したときに、外部からそれらインプラント中におよび/またはその周りにポンプ吸引する薬物溶液を含む外部貯蔵器と連結しまたは協力するように形成する。整形外科用インプラントの設置用のPROSTALAC (PROSTALACは、米国インディアナ州ワルソーのDepuy Orthopaedic Inc.社の登録商標である)およびSIMPLEX (SIMPLEXは、米国ニュージャージー州モーフォーのHowmedica Osteonics Corp社の登録商標である)を例とする抗生剤負荷セメントを使用するのが一般的実務である。これらのセメントは整形外科用インプラントの設置直後の術後感染症の発症を最低限にするには顕著な価値を有するものの、これらインプラントの長期利点は、抗生剤が哺乳類組織への暴露時に上記セメントの表面から急速に硝酸する傾向を有することから制限されている。
【０００５】
一般的に入手し得且つ一般的に使用するインプラントによる多くの感染症感受性関連問題は、依然として残っている。ある種の抗菌性化合物および/または薬物の有効性がこれらの化合物または薬物を溶解するのに使用する溶媒によっておよび/またはインプラントをキャスティングするのに使用するポリマー材料の溶解に使用する溶媒によって変化または低下する懸念が存在する。さらにまた、薬物溶出性インプラントの有効性が、経時的に次第に消失し、且つ上記インプラント製造方法による薬物“負荷”限界によって制約されることは知られている。薬物負荷凹部/隙間を備えたインプラントは、隙間部位周辺の感染症からの保護を一定期間提供し得るが、上記の凹部/隙間から離れた位置のインプラント表面領域上での微生物コロニー形成および生物膜形成に全く影響を受けやすい。これらの問題の悪化は、感染インプラントの除去、周囲感染骨格構造体の削り取り、周囲の感染組織の切除および交換インプラントの設置という外科的挑戦事である。
【発明の概要】
【０００６】
要約
本開示は、その構成マトリックス全体に亘って均等に隔離され且つその表面に亘って分配された抗菌性化合物を有する埋込み型抗菌性医療機器に関する。上記抗菌性化合物は、哺乳類対象者への上記医療機器の埋込み後の上記表面から上記構成マトリックス内から溶出させ得る。また、本開示は、その構成マトリックス内に隔離され且つその表面に亘って分配された溶出可能な抗菌性化合物を含む埋込み型医療機器の製造方法にも関する。
【発明を実施するための形態】
【０００７】
詳細な説明
本開示は、その構成マトリックス全体に亘って且つその表面に亘って均一に分配し且つ隔離した抗菌性および/または殺菌性化合物を含む埋込み型抗生剤溶出性ポリマー医療機器の製造方法に関する。また、本開示は、本明細書において開示する典型的な方法によって製造した埋込み型抗生剤隔離および溶出性医療機器にも関する。
【０００８】
本開示の典型的な方法は、哺乳類身体内、例えば、人類、霊長類、家畜類、反すう類、馬類、犬類、猫類等内に外科的に埋込むのに適する実質的鉱質の物品を製造するのに特に有用である。
【０００９】
また、上記典型的な方法は、心臓ペースメーカー、脊髄刺激装置、神経刺激装置、髄液中に薬剤を伝達するための髄腔内ドラッグポンプ、化学療法薬および/または抗けいれん薬伝達用の輸液ポンプ、インシュリンポンプ、浸透圧ポンプ、ヘパリンポンプ等のような埋込み型機器用の外側ハードシェルケーシングを製造するのにも有用である。また、上記典型的な方法は、義歯または１種以上の歯牙交換コンポーネントを含む歯科インプラントを製造するのにも有用である。また、上記典型的な方法は、経皮電気神経刺激をもたらす装置、さらに、長時間経皮アクセスをもたらす装置を例とする経皮皮膚表面処置装置を製造するのにも有用である。また、上記典型的な方法は、ステープルおよび縫合糸等を例とする外傷処置表面装置を製造するのにも有用である。上記典型的な方法は、限定するものではないが、関節置換物、臀部関節スペーサー、膝関節スペーサー、肩関節スペーサー等のような三次元複雑整形外科骨格コンポーネントを製造するのに特に有用である。上記三次元複雑整形外科骨格コンポーネントは、一次的構造体或いは永久構造体であり得る。
【００１０】
上記典型的な方法は、一般に、付加製造技術を使用する製造方法に、１種以上の抗菌性および/または殺菌性組成物と基本原材料との同時沈着を組入れて本開示の埋込み型抗菌性物品を含む三次元物理構造体を形成する。上記物品は、固形で濃密な非多孔質の三次元構造体として形成し得る。また、上記構造体は、固形領域と多孔質領域を含む不均質三次元構造体としても形成し得る。また、上記構造体は、１枚以上の固形の濃密層を含む被覆物で覆っている、不均質三次元構造を有する内部コアも含み得る。選定した１種以上の抗菌性組成物は、上記内部コア中および/または上記外型被覆物中に混入し得る。また、第１の多孔質度度合を有する第１の不均質三次元構造体を含む、第２の多孔質度合を有する第２の不均質三次元構造体の１枚以上の層で覆った内部コアも含み得る。選定した１種以上の抗生剤組成物は、上記内部コア中および/または上記外側被覆物中に混入し得る。上記物品は、そのように望む場合、内部コアから外表面までの範囲で３ヵ所よりも多い多孔質領域を有して形成し得る。
【００１１】
適切な付加製造技術としては、選択性レーザー焼結法、選択性レーザー溶融法、選択性加熱焼結法、電子線溶融法等を例とする溶融ポリマー沈着法がある。１種以上の抗生剤組成物を上記ポリマー材料と同時に沈着させて、上記ポリマー材料によって形成されたマトリックス内およびこのマトリックスの周りでの抗生剤組成物の隔離をもたらす。上記抗生剤組成物は、本開示の物品中で供給する割合、即ち、抗菌性物品の総質量の質量による約0.01%(質量/質量)〜約25%(質量/質量)で沈着させる。例えば、約0.01% (質量/質量)、約0.05% (質量/質量)、約0.1% (質量/質量)、約0.2% (質量/質量)、約0.3% (質量/質量)、約0.4% (質量/質量)、約0.5% (質量/質量))、約0.75% (質量/質量)、約1.0% (質量/質量)、約1.25% (質量/質量)、約1.5% (質量/質量)、約1.75%(質量/質量)、約2.0% (質量/質量)、約2.25% (質量/質量)、約2.5% (質量/質量)、約2.75% (質量/質量)、約3.0% (質量/質量)、約3.25% (質量/質量)、約3.5% (質量/質量)、約3.75% (質量/質量)、約4.0% (質量/質量)、約4.25% (質量/質量)、約4.5% (質量/質量)、約4.75% (質量/質量)、約5.0% (質量/質量)、約5.25% (質量/質量)、約5.5% (質量/質量)、約5.75% (質量/質量)、約6.0% (質量/質量)、約7.0% (質量/質量)、約8.0% (質量/質量)、約9.0% (質量/質量)、約10.0% (質量/質量)、約15.0% (質量/質量)、約20.0% (質量/質量)、約25.0% (質量/質量)、およびこれらの間の%(質量/質量)。
【００１２】
本明細書において使用する時の用語“抗菌性”とは、抗生性、殺菌性、消毒性を意味する。抗菌性埋込み型医療機器を製造するための本開示の方法において有用であり得る抗生剤組成物の群としては、トブラマイシン、ゲンタマイシン、ネオマイシン、ストレプトマイシン等を例とするアミノグリコシド類；フルコナゾール、イトラコナゾール等を例とするアゾール類；ペナム、セフェム、カルバペネム、モノバクタム、β−ラクタマーゼ阻害剤等を例とするβ−ラクタム抗生剤；セファセトリル、セファドロキシル、セファレキシン、セファゾリン、セフプロキシル(cefproxil)、セフブペラゾン等を例とするセファロスポリン類；クロラムフェニコール；クリンダマイシン；フシジン酸；バンコマイシン、テイコプラニン、ラモプラニン等を例とするグリコペプチド類；アジスロマイシン、クラリスロマイシン、ジリスロマイシン、エリスロマイシン、スピラマイシン、チロシン等を例とするマクロライド類；メトロニダゾール；ムピロシン；ベンジルペニシリン、プロカイン、ベンザチン ベンジルペニシリン、フェノキシメチルペニシリン等を例とするペニシリン類；アンホテリシンB、ナイスタチン、ナタマイシン等を例とするポリエン類；シプロフロキサシン、オフロキサシン、ダノフロキサシン等を例とするキノロン類；リファンピシン、リファブチン、リファペンチン、リファキシミン等を例とするリファマイシン類；スルファセタミン(sulfacetamine)、スルファドキシン等を例とするスルホンアミド類；ドキシサイクリン、ミノサイクリン、チゲサイクリンを例とするテトラサイクリン類；および、特にトリメトプリムがある。トブラマイシンおよび/またはゲンタマイシンおよび/またはネオマイシンおよび/またはバンコマイシンは、特に、本開示の抗菌性医療機器の付加製造用のポリマー材料との同時沈着において適していると予期している。
【００１３】
種々の熱可塑性ポリマーおよび/またはフリーラジカルポリマーおよび/または架橋ポリマーを、本明細書において開示している抗菌性物品を製造するための抗生剤組成物との同時沈着のために使用し得る。例えば、ポリ(メチルメタクリレート)、アクリロニトリル ブタジエン スチレン、ポリカーボネート、アクリロニトリル ブタジエン スチレン(１種以上)とポリカーボネート(１種以上)とのブレンド、ポリエーテルエーテルケトン、ポリエチレン、ポリアミド、ポリ乳酸、ポリフェニルスルホン、ポリスチレン、ナイロン(特に、ナイロン12)。また、メチルメタクリレート、ポリラクチド、ポリグリコリド、ポリカプロラクトン、ポリ無水物、ポリアミン、ポリウレタン、ポリエステルアミド、ポリオルソエステル、ポリジオキサノン、ポリアセタール、ポリケタール、ポリカーボネート、ポリオルソカーボネート、ポリフォスファゼン、スクシネート、ポリ(リンゴ酸)、ポリ(アミノ酸)、ポリビニルピロリドン、ポリエチレングリコール、ポリヒドロキシセルロース、多糖類、キチン、キトサン、およびコポリマー、ブロックコポリマー、マルチブロックコポリマー、ポリエチレングリコール(PEG)とのマルチブロックコポリマー、ポリオール、ターポリマー、およびこれらの混合物も有用である。また、選定したポリマーおよび抗生剤組成物の沈着中にガラス繊維を混入することも有用である。
【００１４】
本明細書において開示している上記三次元複雑整形外科骨格コンポーネントの製造においてそのように望む場合、１種以上の骨成長促進組成物を上記ポリマー材料および上記抗生剤組成物と同時に沈着させて、上記ポリマー材料によって形成したマトリックスの中および周辺での上記抗生剤組成物と骨成長促進組成物の隔離をもたらし得る。適切な骨成長促進組成物の例としては、ヒアルロン酸、β−TCP組成物、Wntシグナル伝達経路調節用のSOST (スクレロスチン)拮抗薬、Wntシグナル伝達経路調節用のWise拮抗薬、Wntシグナル伝達経路調節用のLRP拮抗薬、(3−(((4−tert−ブチル−ベンジル)−(ピリジン−3−スルホニル)−アミノ)−メチル)−フェノキシ)−酢酸およびそのアナログ、7−[(4−ブチル−ベンジル)−メタンスルホニル−アミノ]−ヘプタン酸およびそのアナログ、並びに7−{[2−(3,5−ジクロロ−フェノキシル)−エチル]−メタンスルホニル−アミノ}−ヘプタン酸およびそのアナログ、3−ベンゾチエピン誘導体等がある。
【００１５】
選択性レーザー焼結法、選択性レーザー液体化法、選択性加熱焼結法または電子線液体化法(この場合、全てを“SLS”と称する)を例とする粒状材料結合方法は、粒状床内での印刷媒体の選択的融合を含む。このタイプの方法においては、高出力レーザーを使用してプラスチック、金属、セラミックまたはガラス粉末の小粒子を融合させて所望の三次元形状を有する塊状物とする。上記レーザーは、粉末材料を、粉末床の表面上の部分の3−Dデジタル記述から(例えば、CADファイルまたはスキャンデータから)発生した断面をスキャンすることによって選択的に融合する。各断面をスキャンした後、上記粉末床を１層厚下げ、新たな材料層を上部に適用し、上記の過程を、上記部分を終了するまで繰返す。仕上げ部分密度はレーザー時間よりはむしろピークレーザー出力に依存するので、SLS装置は、典型的には、パルス状レーザーを使用する。適切なSLS装置は、上記粉末床内のバルク粉末材料をその融点よりも幾分低く予熱して、レーザーが選定領域の温度を融点までの残余を上昇させるのを容易にする。
【００１６】
従って、本明細書において開示する上記典型的な埋込み型ポリマー抗菌性機器は、１種以上の選定した粒状ポリマーの粉末ブレンドに１種以上の選定した抗生剤組成物および/または１種以上の骨成長促進組成物を提供することにより、SLS 3D印刷装置によっても製造し得る。適切なSLS 3D印刷装置は、EOS GmbH社 (ドイツ連邦共和国 ミュンヘン)によって製造され、北アメリカにおいてはNorth America from EOS of North America Inc.社 (米国ミシガン州ノビ)から販売されている。適切なSLS 3D印刷装置としては、FORMIGA P 110、EOSINT P 395、EOSINT P 760およびEOSINT P 800装置 (FORMIGAおよびEOSINTは、EOS GmbH Electro Optical Systems Co.社(ドイツ連邦共和国クライリング)の登録商標である)。また、適切なSLS 3D印刷装置は、3D Systems Inc.社 (米国南カロライナ州ロックヒル)によっても製造され、例としてはSPRO系列の装置がある(SPROは、3D Systems Inc.社の登録商標である)。適切な電子線溶融(EBMとも称する)印刷装置は、Arcam AB社 (スウェーデン国メンダール)によって製造され、北アメリカでは、イリノイ州シカゴのこの会社のオフィスから販売されている。適切なArcam EBM 3D印刷装置としては、Q12およびA2装置である。
【００１７】
SLS 3D印刷用の適切な典型的な粉末抗生剤/ポリマー組成物は、ポリ(メチルメタクリレート)、アクリロニトリル ブタジエン スチレン、ポリカーボネート、アクリロニトリル ブタジエン スチレン(１種以上)とポリカーボネート(１種以上)とのブレンド、ポリエーテルエーテルケトン、ポリエチレン、ポリアミド、ポリ乳酸、ポリフェニルスルホン、ポリスチレン、ナイロン(特に、ナイロン12)の１種以上を含む。また、有用なのは、メチルメタクリレート、ポリラクチド、ポリグリコリド、ポリカプロラクトン、ポリ無水物、ポリアミン、ポリウレタン、ポリエステルアミド、ポリオルソエステル、ポリジオキサノン、ポリアセタール、ポリケタール、ポリカーボネート、ポリオルソカーボネート、ポリフォスファゼン、スクシネート、ポリ(リンゴ酸)、ポリ(アミノ酸)、ポリビニルピロリドン、ポリエチレングリコール、ポリヒドロキシセルロース、多糖類、キチン、キトサン、およびコポリマー、ブロックコポリマー、マルチブロックコポリマー、ポリエチレングリコール(PEG)とのマルチブロックコポリマー、ポリオール、ターポリマー、およびこれらの混合物である。
【００１８】
SLS 3D印刷用の適切な典型的な粉末抗生剤/ポリマー組成物は、トブラマイシン、ゲンタマイシン、ネオマイシン、ストレプトマイシン等を例とするアミノグリコシド類；フルコナゾール、イトラコナゾール等を例とするアゾール類；ペナム、セフェム、カルバペネム、モノバクタム、β−ラクタマーゼ阻害剤等を例とするβ−ラクタム抗生剤；セファセトリル、セファドロキシル、セファレキシン、セファゾリン、セフプロキシル(cefproxil)、セフブペラゾン等を例とするセファロスポリン類；クロラムフェニコール；クリンダマイシン；フシジン酸；バンコマイシン、テイコプラニン、ラモプラニン等を例とするグリコペプチド類；アジスロマイシン、クラリスロマイシン、ジリスロマイシン、エリスロマイシン、スピラマイシン、チロシン等を例とするマクロライド類；メトロニダゾール；ムピロシン；ベンジルペニシリン、プロカイン、ベンザチン ベンジルペニシリン、フェノキシメチルペニシリン等を例とするペニシリン類；アンホテリシンB、ナイスタチン、ナタマイシン等を例とするポリエン類；シプロフロキサシン、オフロキサシン、ダノフロキサシン等を例とするキノロン類；リファンピシン、リファブチン、リファペンチン、リファキシミン等を例とするリファマイシン類；スルファセタミン(sulfacetamine)、スルファドキシン等を例とするスルホンアミド類；ドキシサイクリン、ミノサイクリン、チゲサイクリンを例とするテトラサイクリン類の１種以上；特に,トリメトプリムを含む。SLS 3D印刷用の典型的な粉末抗生剤/ポリマー組成物の抗生剤含有量は、約0.01% (質量/質量)、約0.05% (質量/質量)、約0.1% (質量/質量)、約0.2% (質量/質量)、約0.3% (質量/質量)、約0.4% (質量/質量)、約0.5% (質量/質量))、約0.75% (質量/質量)、約1.0% (質量/質量)、約1.25% (質量/質量)、約1.5% (質量/質量)、約1.75%(質量/質量)、約2.0% (質量/質量)、約2.25% (質量/質量)、約2.5% (質量/質量)、約2.75% (質量/質量)、約3.0% (質量/質量)、約3.25% (質量/質量)、約3.5% (質量/質量)、約3.75% (質量/質量)、約4.0% (質量/質量)、約4.25% (質量/質量)、約4.5% (質量/質量)、約4.75% (質量/質量)、約5.0% (質量/質量)、約5.25% (質量/質量)、約5.5% (質量/質量)、約5.75% (質量/質量)、約6.0% (質量/質量)、約7.0% (質量/質量)、約8.0% (質量/質量)、約9.0% (質量/質量)、約10.0% (質量/質量)、約15.0% (質量/質量)、約20.0% (質量/質量)、約25.0% (質量/質量)、およびこれらの間の%(質量/質量)を含み得る。
【００１９】
SLS 3D印刷用の適切な粉末抗生剤/ポリマー組成物は、ヒアルロン酸、β−TCP組成物、Wntシグナル伝達経路調節用のSOST (スクレロスチン)拮抗薬、Wntシグナル伝達経路調節用のWise拮抗薬、Wntシグナル伝達経路調節用のLRP拮抗薬、(3−(((4−tert−ブチル−ベンジル)−(ピリジン−3−スルホニル)−アミノ)−メチル)−フェノキシ)−酢酸およびそのアナログ、7−[(4−ブチル−ベンジル)−メタンスルホニル−アミノ]−ヘプタン酸およびそのアナログ、並びに7−{[2−(3,5−ジクロロ−フェノキシル)−エチル]−メタンスルホニル−アミノ}−ヘプタン酸およびそのアナログ、3−ベンゾチエピン誘導体等の１種以上を含み得る。SLS 3D印刷用の典型的な粉末抗生剤/ポリマー組成物の上記骨成長促進組成物含有量は、約0.01% (質量/質量)、約0.05% (質量/質量)、約0.1% (質量/質量)、約0.2% (質量/質量)、約0.3% (質量/質量)、約0.4% (質量/質量)、約0.5% (質量/質量))、約0.75% (質量/質量)、約1.0% (質量/質量)、約1.25% (質量/質量)、約1.5% (質量/質量)、約1.75%(質量/質量)、約2.0% (質量/質量)、約2.25% (質量/質量)、約2.5% (質量/質量)、約2.75% (質量/質量)、約3.0% (質量/質量)、約3.25% (質量/質量)、約3.5% (質量/質量)、約3.75% (質量/質量)、約4.0% (質量/質量)、約4.25% (質量/質量)、約4.5% (質量/質量)、約4.75% (質量/質量)、約5.0% (質量/質量)、約5.25% (質量/質量)、約5.5% (質量/質量)、約5.75% (質量/質量)、約6.0% (質量/質量)、約7.0% (質量/質量)、約8.0% (質量/質量)、約9.0% (質量/質量)、約10.0% (質量/質量)、約15.0% (質量/質量)、約20.0% (質量/質量)、約25.0% (質量/質量)、およびこれらの間の%(質量/質量)を含み得る。
【００２０】
本開示の3D印刷方法は、さらにまたは別法として、第１の抗生剤組成物または複数の抗生剤組成物の混合物および/または第１の骨成長促進組成物と選定したポリマー材料とを複数層内で同時に沈着して、三次元抗菌性物品のコアを形成し、その後、第２の抗生剤組成物または複数の抗生剤組成物の混合物および/または第２の骨成長促進組成物と選定したポリマー材料とを同時に沈着して、上記抗菌性物品の外側領域および表面を形成する工程を含み得る。これらの方法は、そのように望む場合、さらに、第３の抗生剤組成物または複数の抗生剤組成物の混合物および/または第３の骨成長促進組成物の付加層の同時沈着工程を含み得る。必要に応じて、銀ナノ粒子、亜鉛ピリチオン、カチオン高分子殺菌剤等を例とする殺菌剤組成物を添加した最終外側表面層を適用してもよい。必要に応じて、ヒアルロン酸、β−TCP組成物、3−ベンゾチエピン誘導体等を例とする骨成長促進組成物を添加した最終外側表面層を適用してもよい。
【００２１】
また、必要に応じて、殺菌剤組成物と骨成長促進組成物の混合物を添加した最終外側表面層を適用してもよい。上記殺菌剤コーティングおよび/または上記骨成長促進組成物を含む外側表面層は、上記三次元抗菌性物品のコア構造マトリックスを製造するのに使用した同じ付加製造方法によって適用し得る。また、上記外側表面層は、上記三次元抗菌性物品のコア構造マトリックス状のコーティングとしても適用し得る。上記外側コーティングは、浸漬、スプレー塗布、ソーキング、注入、粉末コーティング、スパッタ‐コーティング、アーク蒸着等を例とする方法によって適用し得る。
【００２２】
本開示の抗生剤溶出性物品の例は、整形外科骨格コンポーネント、整形外科関節接合型（articulating）関節置換コンポーネントおよび骨スペーサーである。また、短期埋込み用の一次的な整形外科コンポーネントでもあり得、一方、永久的な置換整形外科コンポーネントも製造する。“短期“とは、本明細書において使用するときは、365日以下を意味する。また、本開示の抗生剤溶出性物品の例は、心臓ペースメーカー、脊髄刺激装置、神経刺激装置、髄液中に薬剤を伝達するための髄腔内ドラッグポンプ、化学療法薬および/または抗けいれん薬伝達用の輸液ポンプ、インシュリンポンプ、浸透圧ポンプ、パリンポンプ等のような、埋込み型装置用の外側ハードシェルケーシングである。また、本開示の抗生剤溶出性物品の例は、義歯または口内装置または歯牙交換コンポーネント等である。また、本開示の抗生剤溶出性物品の例は、閉扉電気神経刺激を施すための経皮皮膚表面処置装置および長期経皮アクセスを施すための装置である。また、本開示の抗生剤溶出性物品の例は、ステープルおよび縫合糸等を例とする外傷処置表面装置である。
【実施例】
【００２３】
実施例１
ポリラクチド(PLA)粒子を、NatureWorks LLC社 (米国ネブラスカ州ブレア)から調達した。ポリカーボネート(PCL)粒子 (CAPATM 6500)は、Plastics Systems Inc.社 (米国ワシントン州レイクウッド)から調達した。バンコマイシンとゲンタマイシンは、Gold Biotechnology社 (米国ミズーリ州セントルイス)から調達した。0.28KgのバンコマイシンをPLA粒子の5.8Kgバッチと一緒に乾式ブレンドして、約5%のバンコマイシンを含むPLAブレンドを製造した。0.122KgのバンコマイシンをPLA粒子の5.8Kgバッチと一緒に乾式ブレンドして、約2%のバンコマイシンを含むPLAブレンドを製造した。0.125KgのゲンタマイシンをPCL粒子の2.5Kgバッチと一緒に乾式ブレンドして約5%のゲンタマイシンを含むPCLブレンドを製造した。約2％のゲンタマイシンを含むPCLブレンドは、約5%のゲンタマイシンを含むブレンドをさらなるPCLと乾式ブレンドし、ゲンタマイシン含有量を約2%に調整することによって調製した。
【００２４】
A Sinterstation HiQ SLSシステム (SINTERSTATIONおよびSLSは、3D Systems Inc.社(米国カリフォルニア州バレンシア)の登録商標である)を使用して約1インチ(2.54cm)のおよその直径と約0.125インチ(0.3175cm)の厚さを有する円形ディスクをポリマー/抗生剤ブレンドの各バッチから印刷した。対照ディスクは、純PLAおよびPCLから印刷した。約4インチ(10.16cm)のポリマー/抗生剤ブレンドを上記装置の供給シリンダー内に入れ、次いで、粉末床を、粉末をパーツシリンダー上に沈着させることによって発生させた。暖気サイクルを使用して上記供給シリンダーおよびパーツシリンダーの双方を暖め、その後、“Build Setup” Version 3.602ソフトウェアに入力しているSTL CADソフトウェアに従って印刷した。各ポリマー/抗生剤ブレンドの１部を各ディスクの抗生剤溶出性能の評価のための各ディスクのSLS印刷において使用し、残りのポリマー/抗生剤ブレンドを引張試験のためのタイプIVダンベル型試験標本を印刷するのに使用した。
【００２５】
PCL/バンコマイシンブレンド由来およびPCL/ゲンタマイシンブレンド由来の各ディスクおよびタイプIVダンベル型試験標本のSLS印刷のためのシステム操作条件は、下記の通りである：
粒子床温度：                        48℃
供給温度：                          周囲温度
スマートフィード利得：              1.3
レーザー出力を満たす(W)：           49
スキャン速度を満たす(インチ/秒)：   500 (1,270cm/秒)
スキャン間隔を満たす(インチ)        0.01 (0.0254cm)
輪郭レーザー出力(W)：               14
輪郭スキャン速度(インチ/秒)：       70 (177.8cm/秒)
【００２６】
PLA/バンコマイシンブレンド由来およびPLA/ゲンタマイシンブレンド由来の各ディスクのSLS印刷のためのシステム操作条件は、下記の通りである：
粒子床温度：                        75℃
供給温度：                          40℃
スマートフィード利得：              1.3
レーザー出力を満たす(W)：           67
スキャン速度を満たす(インチ/秒)：   500 (1,270cm/秒)
スキャン間隔を満たす(インチ)        0.01 (0.0254cm)
輪郭レーザー出力(W)：               14
輪郭スキャン速度(インチ/秒)：       70 (177.8cm/秒)
【００２７】
実施例２
上記抗生剤含有プラスチックタイプIVダンベル型試験標本の選択した物理的性質を、ASTM Internationalによって刊行され、そのウェブサイト：http://www.astm.org/Standards/D638.htmから公的に入手可能である“Standard Test Method for Tensile Properties of Plastics”と題するASTM D638-08文書に設定されている試験方法に従って測定した。上記SLS印刷抗生剤含有プラスチックディスクの各物理的性質を下記の表１〜４に示す。
【００２８】
表１：PCL/ゲンタマイシン乾燥ブレンドによって印刷したタイプIVダンベル型試験標本の物理的性質*
0006626834.tif 000002
* データは３複製の平均± SDである。
【００２９】
表２：PCL/バンコマイシン乾燥ブレンドによって印刷したタイプIVダンベル型試験標本の物理的性質*
0006626834.tif 000003
* データは３複製の平均± SDである。
【００３０】
表３：PLL/ゲンタマイシン乾燥ブレンドによって印刷したタイプIVダンベル型試験標本の物理的性質*
0006626834.tif 000004
* データは３複製の平均± SDである。
** 対照PLA粒子は、良好には焼結せず、その構造を保持しなかった。
【００３１】
表４：PLL/バンコマイシン乾燥ブレンドによって印刷したタイプIVダンベル型試験標本の物理的性質*
0006626834.tif 000005
* データは３複製の平均± SDである。
** 対照PLA粒子は、良好には焼結せず、その構造を保持しているタイプIVダンベル型試験標本はなかった。
【００３２】
実施例２
実施例１で製造したディスクからの抗生剤の溶出を、ペトリ皿内に含ませたミューラー・ヒントン寒天培地の表面上でその上に試験クーポンを置いた黄色ブドウ球菌の増殖の阻害によって評価した。黄色ブドウ球菌培養物を5%ヒツジ血液で改質したTSA上で増殖させた。十分量の黄色ブドウ球菌培養物をTSA培養プレートから0.85%無菌食塩水に移し、0.5〜2.0のマクファーランド濁度標準の範囲内にある均一懸濁液を調製した。黄色ブドウ球菌培養物の各アリコートをペトリ皿内のミューラー・ヒントン寒天培地上に塗布し、その後、２組のクーポン/皿(または、対照クーポン)を上記寒天培地上に置いた；その光沢面を上にした１組とその艶消し面を上にした他の１組。上記ミューラー・ヒントン寒天培地含有ペトリ皿を、その後、約35℃~約37度の範囲内の温度で約72時間インキュベートする。その後、各クープンの周りの阻害領域を測定し、記録する(mmで)。試験クーポンの周辺の明白な領域は、黄色ブドウ球菌の増殖阻害を示す。PLA/抗生剤ブレンドクーポンの直径は25mmであり、PCL/抗生剤クーポンにおいては26mmであった。PLA対象クーポンの直径は、それぞれ、25mmと26mmであり、“0”点とみなした。阻害が生じなかった場合、その時は、値“25”を記録し、微生物増殖の阻害は生じなかったことを示している。下記の表５に示すデータは、抗生剤が各ポリマー/抗生剤ブレンドから印刷した物品から溶出されていることを裏付けている。
【００３３】
表５：PCLまたはPLAを含む3d−印刷物品からの抗生剤の溶出*
0006626834.tif 000006
* データは３複製の平均± SDである。
本発明のまた別の態様は、以下のとおりであってもよい。
〔１〕哺乳類対象者への埋込み用の抗生剤溶出性物品であって、前記抗生剤溶出性物品が、選択性レーザー焼結法、選択性レーザー溶融法、選択性加熱焼結法または電子線溶融法の１つによって製造され、ポリマー材料が、選定した抗生剤組成物と同時に沈着していることを特徴とする、抗生剤溶出性物品。
〔２〕前記ポリマー材料が、ポリ(メチルメタクリレート)、アクリロニトリル ブタジエン スチレン、ポリカーボネート、アクリロニトリル ブタジエン スチレン(１種以上)とポリカーボネート(１種以上)とのブレンド、ポリエーテルエーテルケトン、ポリエチレン、ポリアミド、ポリ乳酸、ポリフェニルスルホン、ポリスチレン、ナイロン、メチルメタクリレート、ポリラクチド、ポリグリコリド、ポリカプロラクトン、ポリ無水物、ポリアミン、ポリウレタン、ポリエステルアミド、ポリオルソエステル、ポリジオキサノン、ポリアセタール、ポリケタール、ポリカーボネート、ポリオルソカーボネート、ポリフォスファゼン、スクシネート、ポリ(リンゴ酸)、ポリ(アミノ酸)、ポリビニルピロリドン、ポリエチレングリコール、ポリヒドロキシセルロース、多糖類、キチン、キトサン、およびコポリマー、ブロックコポリマー、マルチブロックコポリマー、ポリエチレングリコール(PEG)とのマルチブロックコポリマー、ポリオール、ターポリマー、並びにこれらの混合物からなる群から選ばれる、前記〔１〕に記載の抗生剤溶出性物品。
〔３〕前記抗生剤組成物が、アミノグリコシド、アゾール、β−ラクタム抗生剤、β−ラクタマーゼ阻害剤、セファロスポリン、クロラムフェニコール、クリンダマイシン、フシジン酸、グリコペプチド、マクロライド、メトロニダゾール、ムピロシン、ペニシリン、ポリエン、キノロン、リファマイシン、スルホンアミド；ドキシサイクリン、ミノサイクリン、チゲサイクリンを例とするテトラサイクリン類；トリメトプリム、並びに、これらの組合せの１種以上である、前記〔１〕に記載の抗生剤溶出性物品。
〔４〕前記抗生剤組成物が、トブラマイシンおよび/またはゲンタマイシンおよび/またはバンコマイシンである、前記〔１〕に記載の抗生剤溶出性物品。
〔５〕前記抗生剤溶出性物品に、殺菌性組成物を含む外側コーティングが備わっている、前記〔１〕に記載の抗生剤溶出性物品。
〔６〕前記殺菌性コーティングが、銀ナノ粒子、亜鉛ピリチオンおよびカチオン性高分子殺菌剤の１種以上を含む、前記〔５〕に記載の抗生剤溶出性物品。
〔７〕前記物品が、整形外科骨格コンポーネントである、前記〔１〕に記載の抗生剤溶出性物品。
〔８〕前記ポリマー材料および前記抗生剤組成物と同時に、骨成長促進組成物が沈着している、前記〔７〕に記載の抗生剤溶出性物品。
〔９〕前記骨成長促進組成物が、ヒアルロン酸、β−TCP組成物、Wntシグナル伝達経路調節用のSOST (スクレロスチン)拮抗薬、Wntシグナル伝達経路調節用のWise拮抗薬、Wntシグナル伝達経路調節用のLRP拮抗薬、(3−(((4−tert−ブチル−ベンジル)−(ピリジン−3−スルホニル)−アミノ)−メチル)−フェノキシ)−酢酸およびそのアナログ、7−[(4−ブチル−ベンジル)−メタンスルホニル−アミノ]−ヘプタン酸およびそのアナログ、7−{[2−(3,5−ジクロロ−フェノキシル)−エチル]−メタンスルホニル−アミノ}ヘプタン酸およびそのアナログ、並びに3−ベンゾチエピン誘導体からなる群から選ばれる、前記〔８〕に記載の抗生剤溶出性物品。
〔１０〕前記抗生剤溶出性物品に、骨成長促進組成物を含む外側コーティングが備わっている、前記〔７〕に記載の抗生剤溶出性物品。
〔１１〕前記骨成長促進組成物が、ヒアルロン酸、β−TCP組成物、Wntシグナル伝達経路調節用のSOST (スクレロスチン)拮抗薬、Wntシグナル伝達経路調節用のWise拮抗薬、Wntシグナル伝達経路調節用のLRP拮抗薬、(3−(((4−tert−ブチル−ベンジル)−(ピリジン−3−スルホニル)−アミノ)−メチル)−フェノキシ)−酢酸およびそのアナログ、7−[(4−ブチル−ベンジル)−メタンスルホニル−アミノ]−ヘプタン酸およびそのアナログ、7−{[2−(3,5−ジクロロ−フェノキシル)−エチル]−メタンスルホニル−アミノ}ヘプタン酸およびそのアナログ、並びに3−ベンゾチエピン誘導体からなる群から選ばれる、前記〔１０〕に記載の抗生剤溶出性物品。
〔１２〕前記物品が、整形外科関節接合型関節置換コンポーネントである、前記〔７〕に記載の抗生剤溶出性物品。
〔１３〕前記物品が、整形外科骨置換コンポーネントである、前記〔７〕に記載の抗生剤溶出性物品。
〔１４〕前記物品が、埋込み型装置用の外側ハードシェルケーシングである、前記〔１〕に記載の抗生剤溶出性物品。
〔１５〕前記物品が、心臓ペースメーカー、脊髄刺激装置、神経刺激装置、髄液中に薬剤を伝達するための髄腔内ドラッグポンプ、並びに化学療法薬および/または抗けいれん薬伝達用の輸液ポンプ、インシュリンポンプ、浸透圧ポンプ、およびヘパリンポンプの１種である、前記〔１４〕に記載の抗生剤溶出性物品。
〔１６〕前記物品が、埋め込み型義歯または口内装置または歯牙交換コンポーネントである、前記〔１〕に記載の抗生剤溶出性物品。
〔１７〕前記物品が、経皮皮膚表面処置装置である、前記〔１〕に記載の抗生剤溶出性物品。
〔１８〕前記物品が、外傷処置装置である、前記〔１〕に記載の抗生剤溶出性物品。
〔１９〕哺乳類対象者への埋込み用の抗生剤溶出性物品の製造方法であって、前記方法が、選択性レーザー焼結法、選択性レーザー溶融法、選択性加熱焼結法または電子線溶融法の１つを含み、ポリマー材料が、選定した抗生剤組成物と同時に沈着していることを特徴とする、方法。
〔２０〕前記ポリマー材料および前記抗生剤組成物と同時に、骨成長促進組成物が沈着している、前記〔１９〕に記載の方法。
〔２１〕抗生剤含有ポリマー粒状粉末であって、選択性レーザー焼結装置、選択性レーザー液体化装置、選択性加熱焼結装置および電子線液体化装置のいずれかによって、そこから三次元抗生剤溶出性物品を印刷するのに使用するためのものであることを特徴とする、抗生剤含有ポリマー粒状粉末。
〔２２〕前記ポリマーが、ポリ(メチルメタクリレート)、アクリロニトリル ブタジエン スチレン、ポリカーボネート、アクリロニトリル ブタジエン スチレン(１種以上)とポリカーボネート(１種以上)とのブレンド、ポリエーテルエーテルケトン、ポリエチレン、ポリアミド、ポリ乳酸、ポリフェニルスルホン、ポリスチレン、ナイロン、メチルメタクリレート、ポリラクチド、ポリグリコリド、ポリカプロラクトン、ポリ無水物、ポリアミン、ポリウレタン、ポリエステルアミド、ポリオルソエステル、ポリジオキサノン、ポリアセタール、ポリケタール、ポリカーボネート、ポリオルソカーボネート、ポリフォスファゼン、スクシネート、ポリ(リンゴ酸)、ポリ(アミノ酸)、ポリビニルピロリドン、ポリエチレングリコール、ポリヒドロキシセルロース、多糖類、キチン、キトサン、およびコポリマー、ブロックコポリマー、マルチブロックコポリマー、ポリエチレングリコール(PEG)とのマルチブロックコポリマー、ポリオール、ターポリマー、並びにこれらの混合物からなる群から選ばれる、前記〔２１〕に記載の抗生剤含有ポリマー粒状粉末。
〔２３〕前記ポリマーが、ポリ乳酸、ポリカプロラクトン、ナイロンおよび高密度ポリエチレンからなる群から選ばれる、前記〔２１〕に記載の抗生剤含有ポリマー粒状粉末。
〔２４〕少なくとも0.1%(質量/質量)の少なくとも１種の抗生剤を含む、前記〔２１〕に記載の抗生剤含有ポリマー粒状粉末。
〔２５〕前記抗生剤が、アミノグリコシド、アゾール、β−ラクタム抗生剤、β−ラクタマーゼ阻害剤、セファロスポリン、クロラムフェニコール、クリンダマイシン、フシジン酸、グリコペプチド、マクロライド、メトロニダゾール、ムピロシン、ペニシリン、ポリエン、キノロン、リファマイシン、スルホンアミド；ドキシサイクリン、ミノサイクリン、チゲサイクリンを例とするテトラサイクリン類；トリメトプリム、並びに、これらの組合せからなる群から選ばれる、前記〔２１〕に記載の抗生剤含有ポリマー粒状粉末。
〔２６〕前記少なくとも１種の抗生剤の濃度が、約0.1%(質量/質量)〜約25.0%(質量/質量)の範囲から選ばれる、前記〔２１〕に記載の抗生剤含有ポリマー粒状粉末。
〔２７〕前記少なくとも１種の抗生剤の濃度が、約0.5%(質量/質量)〜約10.0%(質量/質量)の範囲から選ばれる、前記〔２１〕に記載の抗生剤含有ポリマー粒状粉末。
〔２８〕前記少なくとも１種の抗生剤の濃度が、約0.75%(質量/質量)〜約5.0%(質量/質量)の範囲から選ばれる、前記〔２１〕に記載の抗生剤含有ポリマー粒状粉末。
〔２９〕ヒアルロン酸、β−TCP組成物、Wntシグナル伝達経路調節用のSOST (スクレロスチン)拮抗薬、Wntシグナル伝達経路調節用のWise拮抗薬、Wntシグナル伝達経路調節用のLRP拮抗薬、(3−(((4−tert−ブチル−ベンジル)−(ピリジン−3−スルホニル)−アミノ)−メチル)−フェノキシ)−酢酸およびそのアナログ、7−[(4−ブチル−ベンジル)−メタンスルホニル−アミノ]−ヘプタン酸およびそのアナログ、並びに7−{[2−(3,5−ジクロロ−フェノキシル)−エチル]−メタンスルホニル−アミノ}ヘプタン酸およびそのアナログ、並びに3−ベンゾチエピン誘導体からなる群から選ばれる骨成長促進組成物を追加で含む、前記〔２１〕に記載の抗生剤含有ポリマー粒状粉末。